ПОЛИУРЕТАНОВЫЙ ЭЛАСТОМЕР, ПРИГОДНЫЙ ДЛЯ ТЕРМОПЛАСТИЧНОЙ ОБРАБОТКИ, А ТАКЖЕ СПОСОБ ЕГО ПОЛУЧЕНИЯ

1. Полиуретановый эластомер, пригодный для термопластичной обработки, имеющий твердость по Шору от 50 единиц (по шкале А) до 70 единиц (по шкале D) (согласно стандарту ISO 868), который может быть получен из следующих компонентов:
a) одного или нескольких линейных сложных полиэфир-диолов с функциональностью от 1,8 до 2,2,
b) одного или нескольких органических диизоцианатов,
c) одного или нескольких диолов с молекулярными массами от 60 до 350 г/моль,
причем молярное соотношение NCO: ОН выбирается от 0,9:1 до 1,1:1,
причем линейные сложные полиэфирдиолы а) содержат 1,3-пропандииловый эфир янтарной кислоты и имеют среднюю молекулярную массу от 1950 до 4000 г/моль.
2. Полиуретановый эластомер, пригодный для термопластичной обработки, по п.1, отличающийся тем, что линейные сложные полиэфирдиолы имеют среднюю молекулярную массу 2000-3500 г/моль.
3. Полиуретановый эластомер, пригодный для термопластичной обработки, по п.1, отличающийся тем, что по меньшей мере один из компонентов а) и с) полностью или частично получен биологическим путем.
4. Полиуретановый эластомер, пригодный для термопластичной обработки, по п.1, отличающийся тем, что органический диизоцианат b) выбирается из одного или нескольких изоцианатов из группы, содержащей 4,4'-дифенилметандиизоцианат, изофорондиизоцианат, дициклогексилметан-4,4-диизоцианат, 1,6-гексаметилендиизоцианат или 1,5-нафтилендиизоцианат.
5. Полиуретановый эластомер, пригодный для термопластичной обработки, по п.1, отличающийся тем, что диоловый агент удлинения цепи с) выбран из одного или нескольких агентов удлинения цепи из группы, включающей 1,4-бутандиол, 1,3-пропандиол, 1,2-этиленгликоль, 1,6-гександиол или 1,4-ди(β-гидроксиэтил)гидрохинон.
6. Полиуретановый эластомер, пригодный для термопластичной обработки, по п.1, отличающийся тем, что пропионат янтарной кислоты синтезирован из янтарной кислоты, полученной биологическим путем с помощью ферментации углеводов.
7. Полиуретановый эластомер, пригодный для термопластичной обработки, по п.1, отличающийся тем, что пропионат янтарной кислоты синтезирован из 1,3-пропандиола, полученного биологическим путем с помощью ферментации углеводов.
8. Полиуретановый эластомер, пригодный для термопластичной обработки, по одному из пп.1-7, отличающийся тем, что диоловый агент удлинения цепи содержит полученный биологическим путем 1,3-пропандиол.
9. Способ получения полиуретанового эластомера, пригодного для термопластичной обработки, по одному из пп.1-8, при котором
A) один или несколько линейных сложных полиэфирдиолов с функциональностью от 1,8 до 2,2 взаимодействуют с частичным количеством 1 органического диизоцианата или нескольких органических диизоцианатов в молярном соотношении NCO/OH от 1,1:1 до 3,5:1, предпочтительно от 1,3:1 до 2,5:1, с образованием преполимера с терминальными изоцианатными группами,
B) преполимер, полученный на стадии А), смешивается с частичным количеством 2 органического диизоцианата или нескольких органических диизоцианатов, причем сумма частичного количества 1 и частичного количества 2 соответствует общему используемому количеству диизоцианатов,
С) смесь, полученная на стадии В), подвергается взаимодействию с одним или несколькими диоловыми агентами удлинения цепи с молекулярными массами от 60 до 350,
причем молярное соотношение NCO:ОН из компонентов, используемых в А), В) и С), устанавливают от 0,9:1 до 1,1:1 и причем эти линейные сложные полиэфирдиолы содержат 1,3-пропандииловый эфир янтарной кислоты и имеют среднюю молекулярную массу от 1950 до 4000 г/моль.
10. Способ по п.9, причем частичное количество 1 имеет тот же состав диизоцианатов, как и частичное количество 2.